Vitrage feuilleté (10) comprenant deux feuilles en verre dont au moins une première feuille de verre (1) et une seconde feuille de verre (4), liées l’une à l’autre au moyen d’un intercalaire (3), ledit vitrage comprenant la succession des éléments suivants - ladite première feuille de verre (1), celle-ci étant constituée de verre clair, - un premier empilement de couches (2) réfléchissant le rayonnement infrarouge, de préférence au contact de la surface intérieure de ladite première feuille (1) en verre clair, - ledit intercalaire (3), de préférence constitué de PVB, de préférence déposé au contact dudit empilement de couches, - ladite seconde feuille de verre (4), - un second empilement de couches (5) réfléchissant le rayonnement infrarouge, au contact de la surface intérieure de ladite seconde feuille (4) en verre clair, - une couche polymérique (6), ladite couche polymérique comprenant un agent colorant, ledit agent colorant absorbant la lumière située dans le domaine du visible entre 380 et 780 nm et étant transparent au rayonnement infrarouge de longueur d’onde supérieur à 780 nm, ladite couche polymérique étant de préférence directement au contact de l’environnement extérieur. Vitrage feuilleté selon la revendication 1, dans lequel ledit colorant présente, tel que mesuré pour une couche de 40 micromètres dans un polymère de (meth)acrylate et à une concentration de 1% massique par un spectrophotomètre Perkin–Elmer lambda 950 sur un spectre d’absorption entre 380 et 2000 nm, une absorbance moyennée entre 780 et 2000 nm au moins 3 fois inférieure à l’absorbance moyennée entre 380 et 780 nm. Vitrage monolithique selon la revendication 1 ou 2, dans lequel ledit colorant présente, à 25°C, un coefficient d'extinction molaire moyen entre 900 nm et 2000 nm au moins 3 fois inférieur au coefficient d'extinction molaire moyen entre 380 nm et 780 nm. Vitrage feuilleté selon l’une des revendications précédentes, dans lequel l’empilement de couches réfléchissant le rayonnement infrarouge est un empilement comprenant au moins deux couches fonctionnelles à base d’argent et de préférence au moins 3 couches à base d’argent, séparées par des couches de matériaux diélectriques, en particulier par des oxydes ou des nitrures. Vitrage feuilleté selon l’une des revendications précédentes, dans lequel ladite couche comprend, et de préférence est constitué essentiellement par, un composé polymérique choisi parmi les composés (métha)crylate, de préférence polyfonctionnels et comprenant au moins deux fonctions acrylates. Vitrage feuilleté selon l’une des revendications précédentes, dans lequel la couche polymérique est obtenue par réticulation d’une composition polymérisable comprenant des composés (méth)acrylates, éventuellement un groupe polyorganosiloxane, éventuellement un amorceur de polymérisation, éventuellement un promoteur d’adhésion avec ledit empilement, dans lequel les composés (méth)acrylates comprennent et de préférence sont des composés (méth)acrylates à fonctionnalité élevée : - ayant au moins 4 fonctions (méth)acrylates et représentant, en masse par rapport à la masse totale de la couche de protection organique, au moins 65 % ou - ayant au moins 5 fonctions (méth)acrylates et représentant, en masse par rapport à la masse totale de la couche de protection organique au moins 50 %. Vitrage feuilleté selon l’une des revendications précédentes dans lequel l’épaisseur de la couche polymérique est comprise entre 0,1 micromètres et 20 micromètres, en particulier entre 0,5 et 3 micromètres. Vitrage feuilleté selon l’une 1 à 7, dans lequel l’agent colorant est choisi parmi le Sudan Black B® (CAS 4197-25-5) ou la Nigrosine Solvent black 5 (CAS 11099-03-9), et de préférence est le Sudan Black B®. Vitrage feuilleté selon l’une des revendications précédentes, dans lequel l’agent colorant représente entre 5 et 70% poids de la couche de polymère, de préférence entre 20 et 50% poids de la couche de polymère. Vitrage feuilleté selon l’une des revendications précédentes, dans lequel ladite seconde feuille de verre (4) est en verre clair et l’intercalaire (3) est coloré dans sa masse, en particulier est constitué de PVB teinté. Vitrage feuilleté selon l’une des revendications 1 à 9, dans lequel ladite seconde feuille de verre (4) est en verre teinté dans sa masse et l’intercalaire (3) est incolore, en particulier est constitué de PVB non teinté. Vitrage feuilleté selon l’une des revendications 1 à 9, dans lequel ladite seconde feuille de verre (4) est en verre clair et l’intercalaire (3) est incolore, en particulier est constitué de PVB non teinté. Vitrage feuilleté selon l'une des revendications précédentes, caractérisée en ce que les feuilles de verre ont une épaisseur comprise entre 0,7 mm et 5 mm et de préférence entre 1,6 mm et 3,1 mm. Utilisation d'un vitrage feuilleté selon l'une des revendications précédentes comme toit, vitre latérale, ou lunette arrière de véhicules automobiles.